(57)【要約】【課題】金属磁性粒子を用いて、高い飽和磁化を有するとともに、比表面積を高めた磁性シリカ粒子を提供する。【解決手段】Ｆｅ、Ｃｏ、Ｎｉのうち少なくとも一種を含む磁性金属粒子を、磁性酸化物粒子を添加したシリカゾル中で攪拌し、前記シリカゾルを加水分解させて、前記磁性金属粒子の芯粒子に磁性酸化物粒子を包含するシリカの外殻を形成することを特徴とする。該磁性シリカ粒子は、Ｆｅ、Ｃｏ、Ｎｉのうち少なくとも一種を含む磁性金属粒子を芯粒子とし、前記芯粒子の外殻としてシリカを備え、前記シリカは磁性酸化物粒子を包含する。【選択図】        図５
2007224323.tif 000002
【特許請求の範囲】
【請求項１】
Ｆｅ、Ｃｏ、Ｎｉのうち少なくとも一種を含む磁性金属粒子を芯粒子とし、前記芯粒子の外殻としてシリカを備え、前記シリカは磁性酸化物粒子を包含する磁性シリカ粒子。
【請求項２】
前記磁性金属粒子は、その表面に非金属被覆層を有することを特徴とする請求項１に記載の磁性シリカ粒子。
【請求項３】
前記被覆層がルチル構造のＴｉＯ２を主体とするＴｉ酸化物であることを特徴とする請求項１または２に記載の磁性シリカ粒子。
【請求項４】
前記磁性シリカ粒子の平均粒径が０．２μｍ〜１０μｍであることを特徴とする請求項１〜３のいずれかに記載の磁性シリカ粒子。
【請求項５】
前記磁性シリカ粒子の保磁力が１０ｋＡ／ｍ以下であることを特徴とする請求項１〜４のいずれかに記載の磁性シリカ粒子。
【請求項６】
前記磁性シリカ粒子の残留磁化Ｍｒと飽和磁化Ｍｓの比Ｍｒ/Ｍｓが０．０３以下であることを特徴とする請求項１〜５のいずれかに記載の磁性シリカ粒子。
【請求項７】
Ｆｅ、Ｃｏ、Ｎｉのうち少なくとも一種を含む磁性金属粒子を、磁性酸化物粒子を添加したシリカゾル中で攪拌し、前記シリカゾルを加水分解させて、前記磁性金属粒子の芯粒子に磁性酸化物粒子を包含するシリカの外殻を形成する磁性シリカ粒子の製造方法。
【請求項８】
前記磁性金属粒子１００重量部に対して、前記磁性酸化物粒子は０．５〜８重量部添加されることを特徴とする請求項７に記載の磁性シリカ粒子の製造方法。
【発明の詳細な説明】
【技術分野】
【０００１】
本発明は、ＤＮＡや細胞などの生体物質を抽出するための磁気ビーズなど、広く磁気を利用して応用される微粒子に関する。
【背景技術】
【０００２】
近年、医療診断や生物学的検査において微小な磁性粒子が利用されている。検体を固定する固相として超常磁性磁気ビーズが用いられ、タンパク質、細胞、ＤＮＡの分離、分析等に利用されている（例えば特許文献１）。超常磁性磁気ビーズとは、酸化鉄等の磁性体を磁区の大きさよりも小さい微粒子にしてビーズ中に分散して含ませたものであり、外部磁場が印加された時のみ強磁性を示す性質を有する。上記用途において磁性粒子は酸性、中性またはアルカリ性溶液に曝されるため、表面が化学的に安定であることが好ましい。同時に目的物質を結合させる抗体が容易に張り付く表面であることが好ましい。そのためマグネタイト粒子にシリカ（ＳｉＯ２）をコートしたり（例えば、特許文献２）、酸化鉄粒子にポリマーをコートする（例えば、特許文献３）手法がある。
【０００３】
【特許文献１】特表平４−５０１９５６号公報
【特許文献２】特開２００４−６５１３２号公報
【特許文献３】特開平９−１８３８６２号公報
【発明の開示】
【発明が解決しようとする課題】
【０００４】
従来の磁性シリカ粒子からなる磁気ビーズは超常磁性を発現する酸化鉄微粒子をコアとするため、磁化が本質的に低いという問題があった。すなわち磁石で磁気ビーズを回収する際、磁気ビーズの磁場応答性が低く、結果として回収速度が遅くなってしまうという問題があった。上記問題を解決するためには、高磁化を有するＦｅ、Ｃｏなどの金属磁性粒子をコアとして用いることが好ましいが、金属磁性粒子は非常に酸化活性であるため微粒子化するほど不安定となり、直ぐに酸化物へと変質してしまう。一方、酸化による変質をできるだけ避けるために金属磁性粒子の粒径を大きくすると粉末の比表面積が小さくなり、ＤＮＡ等の生体物質を回収する上で重要な磁気ビーズの有効表面積が実質的に小さくなるという問題があった。そこで、本発明は、金属磁性粒子を用いて、高い飽和磁化を有するとともに、比表面積を高めた磁性シリカ粒子を提供することを目的とする。
【課題を解決するための手段】
【０００５】
本発明者は上記目的を達成するために鋭意研究を重ねた結果本発明に至った。
本発明の磁性シリカ粒子は、Ｆｅ、Ｃｏ、Ｎｉのうち少なくとも一種を含む磁性金属粒子を芯粒子とし、前記芯粒子の外殻としてシリカを備え、前記シリカは磁性酸化物粒子を包含する。磁性金属粒子を芯粒子とすることにより、酸化鉄微粒子を用いた従来の磁性シリカ粒子よりも高磁化が得られる。さらに、磁性金属粒子とは別の磁性酸化物粒子が外殻であるシリカに包含されるため、表面の凹凸が増え、単なるシリカを外殻とするよりも、比表面積をおおきくすることができる。また、シリカに包含される酸化物粒子に磁性酸化物粒子を用いることで、磁性シリカ粒子全体の飽和磁化低下の抑制に寄与する。
【０００６】
また、前記磁性シリカ粒子において、磁性シリカ粒子の芯粒子となる磁性金属粒子は、その表面に非金属被覆層を有することが好ましい。上記非金属の被覆層を有することにより芯粒子の耐食性を向上させることができる。非金属被覆層とは、金属単体または合金以外の被覆層をいう。例えば、酸化物層、窒化物層、炭化物層、樹脂層などである。生体物質抽出の用途に用いる場合、前記非金属被覆層はＴｉ酸化物などの生体適合物質であることが好ましい。
【０００７】
更に、前記磁性シリカ粒子において、前記非金属被覆層がルチル構造のＴｉＯ２を主体とするＴｉ酸化物であることが好ましい。ここでＴｉＯ２を主体とするとは、Ｘ線回折測定で検出されるＴｉ酸化物に相当する回折ピークの中で、ＴｉＯ２に相当するピークの強度が最大であることを意味する。ＴｉＯ２を主体とするＴｉ酸化物は結晶性が高いため、コアとなる磁性金属粒子をより完全に被覆して優れた耐食性を維持することができる。
【０００８】
また、本発明の磁性シリカ粒子の平均粒径は０．２μｍ〜１０μｍが好ましい。これにより溶液中でも沈降が遅く分散性に優れた磁性シリカ粒子とすることができる。
【０００９】
また、本発明の磁性シリカ粒子の保磁力が１０ｋＡ／ｍ以下であることが好ましい。保磁力が小さいことから残留磁化が小さく磁気凝集を抑制することができる。
【００１０】
また、本発明の磁性シリカ粒子の残留磁化Ｍｒと飽和磁化Ｍｓの比Ｍｒ/Ｍｓが０．０３以下であることが好ましい。高Ｍｓ、低Ｍｒとすることにより、磁気捕捉性に優れるともに、再分散性に優れた磁性シリカ粒子が得られる。
【００１１】
本発明の磁性シリカ粒子の製造方法は、Ｆｅ、Ｃｏ、Ｎｉのうち少なくとも一種を含む磁性金属粒子を、磁性酸化物粒子を添加したシリカゾル中で攪拌し、前記シリカゾルを加水分解させて、前記磁性金属粒子の芯粒子に磁性酸化物粒子を包含するシリカの外殻を形成することを特徴とする。本手法によれば、高磁化の磁性金属粒子を芯粒子とする磁性シリカ粒子において比表面積を大きくすることができる。
【００１２】
また、前記磁性シリカ粒子の製造方法において、上記磁性酸化物粒子の添加量は、磁性金属粒子１００重量部に対して、前記磁性酸化物粒子が０．５〜８重量部であることを特徴とする。これにより磁性金属粒子による高磁化を維持しながら効果的に磁性シリカ粒子の表面積を増大させることができる。
【発明の効果】
【００１３】
本発明によれば、高い磁化を有するとともに比表面積が大きいシリカ磁性粒子を提供することができる。これによりＤＮＡなどの生体物質を抽出する際には高速で高効率回収を実現することができる。
【発明を実施するための最良の形態】
【００１４】
以下本発明について具体的に説明する。本発明の磁性シリカ粒子は、Ｆｅ、Ｃｏ、Ｎｉのうち少なくとも一種を含む磁性金属粒子を芯粒子とし、前記芯粒子の外殻としてシリカを備え、前記シリカは磁性酸化物粒子を包含する。すなわち、芯粒子の外殻としてシリカを備える構造とは、磁性金属粒子をシリカが覆っている構造である。
【００１５】
（１）芯粒子
芯粒子はＦｅ、Ｃｏ、Ｎｉのうち少なくとも一種を含む磁性金属粒子とする。すなわちＦｅ、ＣｏおよびＮｉ、Ｆｅ、Ｃｏ、Ｎｉの合金、Ｆｅ、Ｃｏ、Ｎｉを含む化合物などである。高飽和磁化を得る観点からは、Ｆｅ、Ｆｅの一部を他の元素で置き換えた合金、或いはＦｅを含む化合物が好ましく、特にＦｅが好ましい。芯粒子である磁性金属粒子は、磁性金属のみで構成されていてもよく、その表面に非金属被覆層が形成されていてもよい。表面に被覆が形成されている場合は、耐酸化性や磁性シリカ粒子とした場合の耐食性にも有利である。また、不可避不純物の酸素を含有していてもよい。磁性金属のみで構成されている磁性金属粒子としては、例えばカルボニル鉄などの金属粉末を用いればよい。表面に非金属被覆層が形成されている磁性金属粒子としては、例えばＡｌ、Ｔｉ、Ｖ、Ｍｎ、Ｎｂ、Ｂなどの酸化物、窒化物、炭化物、炭素、樹脂などによって被覆されたものを用いることができる。このうちＴｉ酸化物は生体物質に対する適合性の点で優れているため、磁性金属粒子はＴｉ酸化物で被覆されていることが好ましい。
【００１６】
Ｆｅ、Ｃｏ、Ｎｉの少なくとも一種を含む磁性金属粒子の製造方法について、Ｔｉ酸化物の被覆を有する場合を例に説明する。なお、非金属被覆層は、既知のゾルゲル法、プラズマ処理法、樹脂コート法などの方法を用いて形成することができるが、下記方法は金属部分の酸化を抑えることができる点、被覆層の耐食性に優れた膜が形成できる点、簡易な方法である点で特に優れる。Ｆｅ、Ｃｏ、Ｎｉの少なくとも一種を含む金属Ｍの酸化物粉末とＴｉを含む粉末（但し、Ｔｉ酸化物粉末を除く）とを混合し、その混合粉末を非酸化性雰囲気中で熱処理する。これにより、Ｔｉによって還元された金属Ｍが粒子として生成し、同時に当該還元反応において生成したＴｉ酸化物が金属Ｍの粒子の表面を被覆する。
【００１７】
この製法において用いられる金属Ｍの酸化物粉末は、目標とする磁性金属粒子の粒径に合わせてその粒径を自由に選択することができる。金属Ｍの酸化物粉末の粒子径は０．００１μｍ〜５μｍの範囲から選ばれることが好ましい。粒径が０．００１μｍ未満の酸化物粒子は合成が困難で高コスト化を招くだけでなく、２次凝集が激しいためにその後の製造プロセスでの取り扱いが困難になる。また５μｍを越える粒子は比表面積が小さくなり、結果として還元反応が進行しにくくなる。実用的には０．００１μｍ〜1μｍの範囲が好適である。また金属Ｍとしては上述のようにＦｅ、Ｃｏ、Ｎｉ、またはこれらを含む合金等が好ましく、その酸化物粉末としてはＦｅ２Ｏ３、Ｆｅ３Ｏ４、ＣｏＯ、Ｃｏ３Ｏ４、ＮｉＯが挙げられる。このうち、Ｆｅは飽和磁化が高いため、金属Ｍとして特に好ましい。また、その酸化物のＦｅ２Ｏ３が安価である点でも好ましい。ＴｉはＦｅに比べて酸化物の標準生成エネルギーが小さいため、Ｆｅの酸化物を効率よくかつ確実に還元することができる。
【００１８】
Ｔｉを含む粉末（但し、Ｔｉ酸化物粉末を除く）とは、Ｔｉ単体粉の他、Ｔｉ−Ｘ（Ｘ：Ａｇ、Ａｕ、Ｂ、Ｂｉ、Ｃ、Ｃｕ、Ｃｓ、Ｃｄ、Ｇｅ、Ｇａ、Ｈｇ、Ｋ、Ｎ、Ｎａ、Ｐｄ、Ｐｔ、Ｒｂ、Ｒｈ、Ｓ、Ｓｎ、Ｔｌ、Ｔｅ、Ｚｎから少なくとも一つ）等のＴｉ化合物、あるいはそれらの混合物であっても良い。Ｔｉの酸化物は還元剤として機能しないので好ましくない。Ｘの限定理由は、Ｘの酸化物生成の標準生成自由エネルギーΔＧＸ−ＯがＴｉＯ２の生成標準自由エネルギーΔＧＴｉＯ２よりも大きい物質である。もしΔＧＸ−Ｏ＜ΔＧＴｉＯ２なる元素Ｘを選択すると元素Ｘが還元剤として作用し、Ｔｉ酸化物が生成しなくなる。Ｍ酸化物を還元するに足るＴｉが含まれていれば、Ｘの含有量は特に限定されない。また、Ｔｉを含む粉末に限らず、Ａｌ、Ｖ、Ｍｎ、Ｎｂ、Ｂ等を含む粉末を用いてＴｉを含む粉末の場合と同様の原理を用いてＡｌ酸化物等の被覆を形成することができる。さらにＴｉを含む粉末の代わりにＢ、Ｃの粉末を用いれば、ＢＮやＣの被覆も形成することができる。
【００１９】
Ｔｉを含む非酸化物粉末の粒径は１ｎｍ〜１ｍｍの範囲のものを用いることができるが、還元反応を効率的に行なうためには１ｎｍ〜０．１ｍｍの範囲が好ましい。０．１ｍｍを超える粒径となると還元反応温度が高温となり、昇降温に時間がかかるために熱処理サイクルが長くなって効率が落ちる、あるいは炉自体の部材に耐熱品を使用しなければならず、設備コストが高くなる、などの短所が顕著となる。さらに好ましくは、０．０１μｍ〜２０μｍの範囲であり、特に好ましくは０．１μｍ〜５μｍである。粒子径が０．０１μｍ未満であると大気中で取り扱う際にＴｉの酸化が著しくなり、還元剤として機能しにくくなる。２０μｍ超であると比表面積が小さく、還元反応が十分かつ均一に進行しない。特に０．１μｍ〜５μｍの範囲であれば、大気中での酸化を抑制しつつ、還元反応の十分な進行を図ることができる。
【００２０】
上記Ｍ酸化物の粉末とＴｉ含有粉末（但し、Ｔｉ酸化物粉末を除く）との混合比は、ＴｉがＭ酸化物を還元する化学量論比近傍が好ましく、より好ましくはＴｉが上記化学量論比よりも過剰となることが好ましい。Ｔｉが不足すると、熱処理中にＭ酸化物粉末が焼結してしまい、最終的にバルク化してしまうので適さない。例えばＴｉ含有粉末としてＴｉＣ、Ｍ酸化物としてＦｅ２Ｏ３を用いる場合、ＴｉＣは混合粉全体の２５〜６０ｍａｓｓ％が好ましい。２５ｍａｓｓ％未満であると還元が不十分となり、６０ｍａｓｓ％超とするとＦｅの比率が低下して磁化低下の原因となり相応しくない。より好ましくは３０〜５０ｍａｓｓ％である。上記Ｍ酸化物の粉末とＴｉ含有非酸化物粉末との混合には、乳鉢、スターラー、Ｖ字型ミキサー、ボールミル、振動ミル、その他一般的な攪拌機の中から選択できる。
【００２１】
Ｍ酸化物粉末とＴｉ含有粉末（但し、Ｔｉ酸化物粉末を除く）の混合粉を非酸化性雰囲気中で熱処理すると、Ｍ酸化物粉末とＴｉ含有粉末との接触部で還元反応が開始され、最終的にはＴｉＯ２を主体とするＴｉ酸化物で被覆された金属Ｍの粒子が生成する。以下、金属Ｍの粒子を「Ｍ金属粒子」と記載する。熱処理時の雰囲気は非酸化性雰囲気が好ましい。例えばＡｒ，Ｈｅなどの不活性ガスやＮ２、ＣＯ２、ＮＨ３などを使用することができるが、これらに限定されない。また熱処理温度は６５０℃〜９００℃が好ましい。６５０℃未満であると還元反応が十分に進行せず好ましくない。９００℃超であると還元反応は進行するが、ＴｉＯ２ではなく、不定比組成のＴｉｎＯ２ｎ−１が主として生成してしまう場合がある。ＴｉｎＯ２ｎ−１は、９００℃以下で還元された金属Ｍが９００℃超の高温でＴｉＯ２から再び酸素を取り込んで除酸化されることにより生成する。これは金属Ｍの還元が結果として十分進行していない状態となる。あるいは被覆層が劣化してしまい、Ｍ金属粒子の被覆が不十分となってしまう。すなわち、熱処理温度を６５０〜９００℃の範囲とすることは、処理温度が低く、生産性にも優れるうえに、Ｔｉ酸化物によって完全に被覆することによりＭ金属粒子の耐食性を維持する上で特に好ましいのである。
【００２２】
上記芯粒子において、被覆物質とＭ金属粒子は、必ずしもコアーシェル構造になっている必要はなく、ＴｉＯ２を主体とするＴｉ酸化物粒子の中に２個以上のＭ金属粒子が分散した構造であっても構わない。すなわちＴｉＯ２を主体とするＴｉ酸化物粒子の中にＭ金属粒子が２個以上含まれている構成によれば、Ｍ金属粒子を確実に被覆しやすく、耐食性を向上するうえで好ましい。また、金属粒子部分は、必ずしも、完全にＴｉＯ２を主体とするＴｉ酸化物で被覆されている必要はなく、部分的に金属粒子が表面に露出している粒子が含まれていても構わないが、完全にＴｉＯ２を主体とするＴｉ酸化物で被覆されていることがより好ましい。
【００２３】
上記製造方法により、Ｔｉ含有粉末（但し、Ｔｉ酸化物粉末を除く）とＭ酸化物の粉末との混合粉末を非酸化性雰囲気で上記条件で熱処理することにより、Ｔｉによって還元された金属Ｍの微粒子であって、表面をＴｉＯ２を主体とするＴｉ酸化物によって被覆されていることを特徴とする磁性金属粒子を得ることができる。該磁性金属粒子の平均粒径は、０.１μｍ〜６μｍが好ましい。０．１μｍ未満であると十分な厚さの被覆を確保できずM金属粒子が剥き出しとなる部分が多くなるため耐食性が低下する。また６μｍを超えると液体中での沈降速度が速くなり、分散性が低下する。なお、本発明における平均粒径は、特に断りのない限り、レーザー回折による湿式粒度測定器で測定したｄ５０の値を用いる。また、平均粒径が０.１μｍ以下となるような微細なものに対しては、ＳＥＭ写真において、粒子の最大径と最小径の平均を１００粒の粒子についてとって平均粒径とする。また、ＴｉＯ２を主体とするＴｉ酸化物被覆の厚さは１〜１００００ｎｍが好ましい。１ｎｍ未満であると十分な耐食性が得られない。また、１００００ｎｍ超であると、粒子全体の粒径が大きくなり液中での分散性が低下する他、磁性金属微粒子の場合は飽和磁化が減少する。より、好ましくは５〜５０００ｎｍである。なお、被覆の厚さは粒子を直接観察した透過電子顕微鏡（ＴＥＭ）写真または断面が観察できるように加工した粒子のＴＥＭ写真から算出し、厚さが不均一な場合は、最大厚さと最小厚さの平均を被覆の厚さとする。
【００２４】
また、本発明では、Ｍ酸化物の還元によるＭ金属微粒子の生成とＴｉＯ２を主体とするＴｉ酸化物被覆の形成を同一の熱処理工程で行なうため、熱処理で得られた被覆磁性金属粒子の、Ｍ金属部分とＴｉＯ２を主体とするＴｉ酸化物被覆との間にＭ金属の酸化層は明確には確認されない。また、６５０℃以上に加熱した熱処理を施すため、被覆の結晶性が高く、被覆層は主にルチル構造のＴｉＯ２で構成される。したがって当該被覆層はゾル−ゲル法等によって得られるアモルファス或いは結晶性の低い被覆に比べて緻密であり高耐食性を発揮する。上記被覆層は複数（２個以上）の結晶粒で構成されており、ルチル構造のＴｉＯ２とＭ金属粒子との間には特定の結晶方位関係はないが、あっても良い。
【００２５】
金属微粒子の部分が磁性金属Ｆｅである場合、前記製法によって得られた磁性金属粒子は、１１０〜１８０Ａ・ｍ２／ｋｇの範囲の飽和磁化を有することが好ましい。金属Ｆｅの飽和磁化（＝２１８Ａ・ｍ２／ｋｇ）との比をとることによりＦｅの含有率が計算されるが、前記磁性金属粒子中におけるＦｅの含有率は質量比で５０〜８３％であることに相当する。したがって被覆層を形成しているＴｉＯ２を主体とするＴｉ酸化物の含有率は１７〜５０％である。前記磁性金属粒子の飽和磁化が１１０Ａ・ｍ２／ｋｇ未満であると飽和磁化が小さいので、磁性粒子として十分機能しないので好ましくない。また１８０Ａ・ｍ２／ｋｇ超であるとＴｉＯ２を主体とするＴｉ酸化物の含有率が１７％未満と小さくなり、金属Ｆｅ粒子を十分被覆することができず磁気特性が酸化劣化してしまうので好ましくない。したがって、高い飽和磁化を得るためには非磁性部分である被覆はなるべく薄いことが好ましいが、十分な耐食性を得るためには、十分な被覆厚を有していることが好ましく、その場合の飽和磁化は１８０Ａ・ｍ２／ｋｇ以下とする。また前記磁性金属粒子はＴｉＯ２を主体とするＴｉ酸化物の非磁性成分を過剰に含んでいる場合があるため、永久磁石を用いて磁性粒子だけを回収する磁気分離操作を施すことが好ましい。磁性金属粒子において、コアとなる金属ＭをＦｅとしてＴｉＯ２を主体とするＴｉ酸化物で被覆することにより、高い耐食性を実現することができる。
【００２６】
（２）磁性シリカ粒子
次に、外殻としてのシリカについて説明する。本発明に係る磁性シリカ粒子は、Ｆｅ、Ｃｏ、Ｎｉの少なくとも一種を含む磁性金属粒子を芯粒子とし、磁性酸化物粒子を包含したシリカを外殻とする粒子構造である。図５に本発明に係る磁性シリカ粒子の構造の模式図を示す。図５に示すように、芯粒子１の周りには、該芯粒子覆うように外殻としてシリカ２が存在する。そしてシリカは磁性酸化物粒子を包含している。図５に示すように、芯粒子である磁性金属粒子が、磁性酸化物粒子よりも大きい構造である。磁性酸化物粒子によって磁性シリカ粒子の表面の凸凹が顕著になり、比表面積を増大させる。また、該粒子構造では、シリカの外殻が一つの芯粒子を被覆するものでよいし（図５（ａ））、シリカの外殻が２以上の芯粒子を包含するものでもよい（図５（ｂ））。
【００２７】
上記磁性シリカ粒子（Ａ粒子）はシリカ被覆工程で磁性酸化物粒子を添加することにより、（１）で記載した芯粒子を単独でシリカ被覆した粒子（Ｂ粒子）よりも比表面積を大きくすることができる。本発明のＡ粒子の比表面積はＢ粒子の比表面積よりも１％〜６０％増加することが好ましい。比表面積の増加が１％未満であると増分が小さすぎて磁性酸化物微粒子を添加した効果が期待できない。また比表面積の増加が６０％超とするためには磁性酸化物粒子を芯粒子に対して質量比で８％以上添加しなければならず、結果として磁気凝集を招くため、好ましくない。ここで比表面積とはＢＥＴ法により測定した値を指す。
【００２８】
Ｆｅ、Ｃｏ、Ｎｉの少なくとも一種を含む磁性金属粒子が、その表面にＴｉ酸化物などの酸化物、窒化物、炭素等の被覆を有する場合、高い耐食性を示す。磁性金属がＴｉ酸化物等で被覆されているだけでなく、磁性酸化物粒子を包含するシリカで被覆されているため、直接的に大気または溶液が上記磁性金属粒子に接触することがなく、酸化性環境下であっても高い耐食性を維持することができる。すなわち、上記磁性シリカ粒子は磁性金属粒子によってその磁性を発現しているにもかかわらず、高い耐食性を示す。更には本発明の磁性シリカ粒子の最表面は、磁性酸化物微粒子を包含したシリカで構成されているため、表面性状が従来の磁気ビーズと酷似している。なおかつ芯粒子の磁性金属粒子によって高い磁化を発現するため、従来にない磁気捕集性に優れた磁気ビーズを提供することができる。
【００２９】
上記磁性シリカ粒子の平均粒径は０．２μｍ〜１０μｍであることが好ましい。平均粒径が０．２μｍ未満であると１粒子当たりの磁化が極端に小さくなり、外部磁場と粒子との相互作用が極めて小さくなるので好ましくない。また平均粒径が１０μｍを越えると１粒子の重量が極端に重くなるため、溶液中に分散させた場合は沈降が速く直ぐに沈殿してしまう。このため磁性シリカ粒子が溶液中の生体物質と反応する確率が小さくなり、例えば血液からＤＮＡを抽出する際に上記磁性シリカ粒子が抽出できるＤＮＡ量が極めて少なくなる。高い磁場応答性を維持しつつ、溶液中における生体物質と本発明の粒子とを十分反応させるためには、上記磁性シリカ粒子の平均粒径は０．２μｍ〜１０μｍであることが好ましく、より好ましくは０．５μｍ〜７μｍである。
【００３０】
また、前記磁性シリカ粒子において、磁性酸化物粒子の平均粒径が磁性シリカ粒子の平均粒子径の１／１０以下であることが好ましい。このような微細な磁性酸化物粒子をシリカ外殻に包含させることにより、比表面積を大きくしやすい。この場合、磁性シリカ粒子のＴＥＭ写真において、シリカ膜中に含まれる磁性酸化物粒子の最大径と最小径の平均をもってその粒子の粒径とし、該粒径の個数平均を算出して磁性酸化物粒子の平均粒径とする。磁性シリカ粒子の平均粒径は、上述のようにレーザー回折による湿式粒度測定器で測定したｄ５０の値である。また、磁性シリカ粒子において、芯粒子である磁性金属粒子は、磁性酸化物粒子よりも大きいことが好ましい。飽和磁化および比表面積を高く維持するためである。かかる大小関係は、ＳＥＭ写真またはＴＥＭ写真において、それぞれの粒子の最大径と最小径の平均で比較する。
【００３１】
当該磁性シリカ粒子は保磁力が１０ｋＡ／ｍ（１１０Ｏｅ）以下であることが好ましい。さらに残留磁化Ｍｒと飽和磁化Ｍｓとの比Ｍｒ/Ｍｓが０.０３以下であることが好ましい。Ｍｒ/Ｍｓが０.０３を超えて残留磁化が大きくなると、粒子同士が磁気的に凝集してしまう。また、保磁力が１０ｋＡ／ｍを越える値であるとＭｒが大きくなり、前記磁気凝集を引き起こす。この粒子凝集が顕著になると、生体物質と反応し得る有効な表面積が少なくなるだけでなく、溶液中における粒子の沈降が速くなってしまい、溶液中の生体物質と反応する時間が限られるため、好ましくない。高分散性を得るためには、保磁力が１０ｋＡ／ｍ以下であって、Ｍｒ／Ｍｓが０.０３以下であることが好ましい。より好ましくはＭｒ／Ｍｓは０.０２３以下である。また、本発明に係る磁性シリカ粒子は、磁性金属を用いるので、１００Ａ・ｍ２／ｋｇ以上の飽和磁化Ｍｓを実現することが可能である。マグネタイトＦｅ３Ｏ４の飽和磁化は９２Ａ・ｍ２／ｋｇ程度であるから、被覆を設けた状態での磁性シリカ粒子の飽和磁化を１００Ａ・ｍ２／ｋｇ以上とすることによって、磁性酸化物粒子では実現できなかった、高飽和磁化を有する、すなわち磁気捕集速度に優れた磁性シリカ粒子を実現することができる。逆にＭｓが１００Ａ・ｍ２／ｋｇ未満であると外部磁場との相互作用が小さくなり、例えば溶液中に分散させた磁性シリカ粒子を磁気捕集する際に時間が掛かる、あるいは所定の時間内に十分回収できなくなるので好ましくない。磁性シリカ粒子のＭｓを１００Ａ・ｍ２／ｋｇ以上、保磁力を１０ｋＡ／ｍ以下、かつＭｒ／Ｍｓを０.０３以下とすることによって、高飽和磁化を維持しつつ、分散性も高められる。これは、よりいっそう高速で高効率の生体物質回収にも寄与する。
【００３２】
本発明の磁性シリカ粒子は例えば以下の製造方法によって製造される。上述した芯粒子と磁性酸化物微粒子とをアルコール溶液中に分散させ、ケイ素アルコキシドの加水分解反応を当該アルコール溶液中で進行させることにより、上記芯粒子に磁性酸化物微粒子を包含するシリカ被覆を施す。また、（１）上述した芯粒子をアルコール溶液中に分散させ、ケイ素アルコキシドの加水分解反応を当該アルコール溶液中で進行させることにより、上記芯粒子にシリカ被覆を施し、（２）上記シリカ被覆粒子と磁性酸化物微粒子とをアルコール溶液中に分散させ、ケイ素アルコキシドの加水分解反応を再び当該アルコール溶液中で進行させる、という二段階にわけて外殻であるシリカ被覆を形成してもよい。
【００３３】
ケイ素アルコキシドの具体例としては、テトラメトキシシラン、テトラエトキシシラン、テトライソプロポキシシラン、テトラブトキシシラン、メチルトリメトキシシラン、メチルトリエトキシシラン、アミノフェニルトリメトキシシラン、アミノプロピルトリメトキシシラン、Ｎ−２−アミノエチル−３−アミノプロピルトリメトキシシランなどが挙げられる。また、３−トリエトキシシリルーンー（１，３−ジメチルーブチリデン）プロピルアミン、Ｎ−２−アミノエチル−３−アミノプロピルトリエトキシシラン、Ｎ−２−アミノエチル−３−アミノプロピルメチルジメトキシシラン、Ｎ−フェニルー３−アミノプロピルトリエトキシシラン、Ｎ−フェニルー３−アミノプロピルトリメトキシシラン、アミノプロピルトリエトキシシラン、ジメチルジエトキシシラン、ジメチルジメトキシシラン、テトラプロポキシシラン、フェニルトリエトキシシラン等でも良い。シリカ（ケイ素酸化物）は、例えばテトラエトキシシランの加水分解反応で得られ、シリカを析出させるテトラエトキシシランの加水分解反応を制御することで、磁性シリカ粒子は再現性をもって製造することができる。
【００３４】
アルコール溶液としては、例えばエタノール、メタノール、イソプロパノールなどの低級アルコールが挙げられる。ケイ素アルコキシドとしてテトラエトキシシランを用いる場合には、テトラエトキシシランの加水分解反応を促進させるために触媒としてアンモニア水を添加する。アンモニア水はテトラエトキシシランを理論上１００％加水分解可能な量以上の水を含む。具体的にはテトラエトキシシラン１ｍｏｌに対して水２ｍｏｌ以上である。アルコール溶液の使用割合は、テトラエトキシシラン１００重量部に対して１００〜１００００重量部が好ましい。さらに、テトラエトキシシランの使用割合は、金属微粒子１００重量部に対してテトラエトキシシランが５〜８０重量部が好ましい。さらに好ましくはテトラエトキシシランが１０〜６０重量部である。テトラエトキシシランが５重量部以下であると、金属微粒子の表面がケイ素酸化物被覆により均一に被覆することが困難となる。一方、テトラエトキシシランの使用割合が８０重量部を超える場合は、磁性シリカ粒子の外殻を形成するシリカの他に、ケイ素酸化物単体の微粒子が形成されてしまう。テトラエトキシシランの加水分解に用いられる水の使用割合は、テトラエトキシシラン１００重量部に対して、好ましくは１〜１０００重量部である。この割合が１重量部未満の場合には、テトラエトキシシランの加水分解の進行が遅くなり、作製効率が悪くなる。一方、１０００重量部を越えると、ケイ素酸化物を主体として構成されるケイ素酸化物の単離球が形成されてしまうため、好ましくない。触媒として用いられるアンモニア水の使用割合は、例えば、アンモニア水の濃度が２８％の場合には、テトラエトキシシラン１００重量部に対して、１０〜１００重量部が好ましい。１０重量部よりも少ない場合には、触媒としての作用が発揮されないため、好ましくない。また、１００重量部よりも多い場合には、ケイ素酸化物を主体として構成されるケイ素酸化物の単離球が形成されてしまうため、好ましくない。上記手法において、溶媒中にはアンモニア水およびケイ素アルコキシドが含まれるため、ｐＨが約１１と弱アルカリ性である。そのため、金属粒子が腐食することが懸念されるが、上述の芯粒子を適用することにより、金属を粒子核としているにも関わらず、金属核の腐食を防ぐことができる。
【００３５】
（３）磁性酸化物粒子
前記磁性酸化物粒子としては、Ｆｅ３Ｏ４（マグネタイト）、γ―Ｆｅ２Ｏ３（マグヘマイト）、ＦｅＯ（ウスタイト）、各種フェライト（ＺＯ・Ｆｅ２Ｏ３で表される組成、ＺはＭｎ２＋、Ｆｅ２＋、Ｃｏ２＋、Ｎｉ２＋、Ｃｕ２＋、Ｚｎ２＋の少なくとも一つ）、またはこれらの混合物が挙げられる。
【００３６】
添加する磁性酸化物粒子の平均粒径は、用いる芯粒子の平均粒子径に対して１／１０以下であることが好ましい。平均粒径を１／１０以下とすることにより、シリカ被覆層内に上記酸化物微粒子を内包させることができ、最終的に得られる磁性シリカ粒子の比表面積を効率的に増大させることができる。前記大小関係は、磁性シリカ粒子内においても維持される。したがって、磁性酸化物粒子の平均粒径を、用いる芯粒子の平均粒子径に対して１／１０以下とすることによって得られた磁性シリカ粒子は、外殻であるシリカ被覆内に芯粒子である磁性金属微粒子よりも微細な磁性酸化物粒子を包含する構造となる。上記磁性酸化物粒子は完全にシリカ膜中に埋め込まれている必要はなく、芯粒子表面にシリカを介して接着された状態でも構わない。上記磁性酸化物微粒子の平均粒子径が上述の芯粒子の平均粒子径に対して１／１０を越える大きさであると、当該酸化物粒子は芯粒子に付着することなく単独でシリカ被覆されてしまう。上記単独シリカ被覆粒子の磁性は酸化物粒子が担っているため、その飽和磁化が極めて小さく、磁気応答性が低いため好ましくない。ここで磁性酸化物を用いる理由は、最終的に得られる磁性シリカ粒子において飽和磁化を出来る限り高く維持するためである。
【００３７】
当該磁性酸化物粒子の添加量は、上述の芯粒子となる磁性金属粒子１００重量部に対して０．５〜８重量部であることが好ましい。０．５重量部未満であると磁性酸化物微粒子を添加した効果が顕著に現れないため好ましくない。一方、８重量部を越えると磁性シリカ粒子の飽和磁化が低下するだけでなく、酸化物微粒子自身の保磁力が作用して残磁が大きくなり、磁気凝集してしまうので好ましくない。あるいはシリカ被覆された磁性酸化物粒子が単独で存在する割合が増加するため、好ましくない。より効果的には、当該磁性酸化物粒子を質量比で１〜６重量部の割合で添加することが好ましい。
【００３８】
前記芯粒子に均一にシリカを被覆するためには、モーター攪拌機、V型混合機、ボールミル混合機やディゾルバー攪拌機または超音波装置などを用いて、溶液と芯粒子を十分混合する。混合時間はテトラエトキシシランの加水分解反応が十分に進行する時間以上必要である。生成する残留水和物を除去し、被覆膜の強度を増加させるためには熱処理を行うことが望ましい。更に当該シリカ被覆粒子に前記磁性酸化物微粒子を所定量添加し、この混合粉を同様にシリカ被覆することにより、本発明に係る磁性シリカ粒子が得られる。
【実施例】
【００３９】
（実施例１）
まず、芯粒子となる磁性金属粒子を作製する。平均粒径０．０３μｍのα−Ｆｅ２Ｏ３粉と平均粒径１μｍのＴｉＣ粉を質量比で７：３となるように秤量し、ボールミル混合機で５０時間混合した。得られた混合粉をアルミナボートに適量充填し、窒素ガス中にて８００℃×２時間の熱処理を行なった。室温まで冷却した後にアルミナボートを取り出し、熱処理された試料粉末を回収した。
【００４０】
上記試料粉末のＸ線回折パターンを図１に示す。図１のグラフの横軸は回折の２θ（°）に相当し、縦軸は回折の強度（相対値）に相当する。ＭＤＩ社製解析ソフト「Ｊａｄｅ，ｖｅｒ．５」にて解析すると、図１の回折パターンはα−Ｆｅ、ＴｉＯ２（ルチル構造）に同定された。ＴｉＯ２に対応した回折ピークの強度が最大となるのは、２θ＝２７．５°の時であり、この回折ピークの半値幅は０．１４であり、ピーク強度のα−Ｆｅ（１１０）ピーク強度に対する比率は０．１８であった。これによりＴｉＯ２が高い結晶性を有することが分かる。上記試料粉末の平均粒径をレーザー回折粒度分布測定機（ＨＯＲＩＢＡ製ＬＡ−９２０）にて測定した結果、ｄ５０は１．３μｍであった。
【００４１】
また図２は上記試料粉末をＴＥＭにより直接観察した像を表す。粒子中央部に観察される黒色コントラストの粒子はＦｅ粒子であり、Ｆｅ粒子の周囲に見られる半透明の被覆層はＴｉＯ２である。Ｆｅ及びＴｉＯ２の同定はＥＤＸ分析により実施した。以上、Ｘ線回折測定及びＴＥＭ解析により、上記試料粉末はルチル構造のＴｉＯ２で被覆されたＦｅ粒子であることが確認された。すなわち、上記方法によって、表面にＴｉＯ２を主体とするＴｉ酸化物の被覆を有する磁性金属粒子を得た。
【００４２】
更に上記試料粉末の磁気特性をＶＳＭ（振動型磁力計）により測定した。最大印加磁界を１．６ＭＡ／ｍとして測定した結果、飽和磁化Ｍｓ：１３２Ａ・ｍ２／ｋｇ、保磁力Ｈｃ：４．８ｋＡ／ｍであった。飽和磁化の値はバルクＦｅの飽和磁化値（＝２１８Ａ・ｍ２／ｋｇ）の６０．５％に相当するため、本実施例試料のＦｅ含有率は質量比で６０．５％、ＴｉＯ２含有率は３９．５％である。
【００４３】
次に上述の方法で得られた磁性金属粒子に以下に説明する手法で３回シリカ被覆処理を施し、磁性シリカ粒子を作製した。第１処理として、上述の磁性金属粒子の試料粉末５ｇをエタノール溶媒１００ｍｌ中に分散し、これにテトラエトキシシランを１ｍｌ添加した。次にこの溶媒を攪拌しながら純水２２ｇとアンモニア水４ｇの混合溶液を添加し、上記混合溶液を１時間攪拌した。攪拌後、磁性粒子を磁石でビーカ内壁に捕捉しながら上澄み液を除去した。第２処理として、上述の第１処理後の粉末をエタノール溶媒１００ｍｌ中に分散し、更に平均粒径１００ｎｍのＦｅ３Ｏ４（マグネタイト）粒子を０．０５ｇ（１重量部）添加し、これにテトラエトキシシランを１ｍｌ添加して５分間攪拌した。次にこの溶媒を攪拌しながら純水２２ｇとアンモニア水４ｇの混合溶液を添加し、上記混合溶液を１時間攪拌した。攪拌後、磁性粒子を磁石でビーカ内壁に捕捉しながら上澄み液を除去した。第３処理として、第２処理によって得られた粉末に対して第１処理と同様にしてシリカ被覆処理を行なった。上記３回シリカ被覆処理後、イソプロピルアルコールで溶媒置換を行い、磁性シリカ粒子をドラフト内で乾燥させた。
【００４４】
Ｎ２ガスを用いたＢＥＴ法により、上記磁性シリカ粒子の比表面積を測定した結果、４.２ｍ２／ｇを得た。また前記磁性金属粒子と同様に上記磁性シリカ粒子の試料粉末の平均粒径を測定した結果、５.３μｍを得た。また実施例１と同様に上記試料粉末の磁気特性をＶＳＭにて測定した結果、飽和磁化Ｍｓ：１２７Ａｍ２／ｋｇ、保磁力Ｈｃ：５．５ｋＡ／ｍを得た。また残留磁化ＭｒとＭｓとの比を算出した結果、Ｍｒ／Ｍｓは０.０２であった。各測定結果を表１にまとめた。
【００４５】
（実施例２、３、４）
マグネタイト粒子の添加量を２重量部（実施例２）、４重量部（実施例３）、６重量部（実施例４）とした以外は実施例１と同様にしてシリカ被覆処理を実施した。得られた試料粉末の各測定値を表１にまとめた。マグネタイト粒子の添加量が１〜６重量部である実施例１〜４の磁性シリカ粒子は飽和磁化Ｍｓが１００Ａｍ２／ｋｇ以上、具体的には１２３Ａｍ２／ｋｇ以上の高い飽和磁化を示している。また、実施例１〜４の磁性シリカ粒子では、保磁力は８.０ｋＡ／ｍ以下、残留磁化Ｍｒは３．５Ａｍ２／ｋｇ以下、Ｍｒ／Ｍｓは０.０２８以下と低く、ともに良好な値を示した。また、実施例１〜４ではいずれも、後述する比較例1に比べて比表面積であるＢＥＴ値が２％以上増加した。これは磁性シリカ粒子が磁場中で高い磁化を発現するにも関わらず、無磁場での残留磁化が小さいために磁気凝集が極めて小さいことを表している。
【００４６】
（比較例１）
マグネタイト粒子を無添加とした以外は実施例１と同様にシリカ被覆処理を実施し、磁性シリカ粒子を得た。表１に各測定データをまとめた。
【００４７】
また、本発明の磁性粒子のＤＮＡ抽出性能を評価するため、Ｒｏｃｈ社製ＤＮＡ抽出キット「ＭａｇＮＡ  Ｐｕｒｅ  ＬＣ  ＤＮＡ  Ｉｓｏｌａｔｉｏｎ  Ｋｉｔ  Ｉ」を用いて馬血１００μｌからＤＮＡを精製した。実施例１〜４、比較例１の磁性シリカ粒子１２ｍｇをそれぞれイソプロピルアルコール（ＩＰＡ）１５０μｌ中に分散させた溶液を各々磁気ビーズ液として用いた以外は上記Ｋｉｔのプロトコルに準拠してＤＮＡを抽出した。結果を表２に示す。マグネタイトを添加した実施例１〜４の磁性シリカ粒子は、マグネタイトを添加していない比較例１に比べてＤＮＡを８％以上多く抽出していることが分かる。Ｆｅ３Ｏ４微粒子を添加したことによる比表面積の増加により高抽出能が発現している。
【００４８】
（実施例５、６）
マグネタイト粒子の添加量を１０重量部（実施例５）、２０重量部（実施例６）とした以外は実施例１と同様にしてシリカ被覆処理を実施し、磁性シリカ粒子を得た。表２に各測定データをまとめた。実施例５、６とも、マグネタイト無添加の比較例１に比べて比表面積が増大し、また１２０Ａｍ２／ｋｇ以上の飽和磁化も維持している。但し、実施例１〜４に比べて飽和磁化がやや減少するとともに、保磁力Ｈｃが増加し、１０ｋＡ／ｍを超えていることが分かる。Ｈｃの増加に伴い残留磁化Ｍｒも増加し、結果としてＭｒ／Ｍｓの値も０.０３を超える値となっている。
【００４９】
また上記磁性シリカ粒子のＤＮＡ抽出性能を実施例１〜４と同様にして評価した。結果を表２に示す。実施例５、６では保磁力及びＭｒ／Ｍｓが大きいことから、粒子の磁気凝集が激しいと予測され、ＤＮＡ抽出量としては低くなった。
【００５０】
（比較例２）
市販の磁性シリカ粒子（Ｒｏｃｈｅ製、ＭａｇＮＡＰｕｒｅ  ＬＣ  ＤＮＡ  Ｉｓｏｌａｔｉｏｎ  Ｋｉｔ  Ｉに付属）について比表面積、平均粒径、磁気特性を測定した結果を表１にまとめた。
【００５１】
また実施例３および比較例１の磁性シリカ粒子をそれぞれ５０，０００倍でＳＥＭ観察した結果を図３および図４に示す。実施例３ではＦｅ３Ｏ４微粒子に対応した微細な凹凸が観察された（図３中黄色で囲んだ部分）。この微細な凹凸により比較例１よりも表面積を大きく保つことができ、効率的にＤＮＡなどの生体物質を吸着させることができる。
【００５２】
【表１】
2007224323.tif 000003
【００５３】
【表２】
2007224323.tif 000004
【図面の簡単な説明】
【００５４】
【図１】磁性金属粒子のX線回折パターンである。
【図２】磁性金属粒子のＴＥＭ観察像である。
【図３】本発明の実施例に係る磁性シリカ粒子のＳＥＭ観察像である。
【図４】比較例に係る磁性シリカ粒子のＳＥＭ観察像である。
【図５】本発明に係る磁性シリカ粒子の構造を示す模式図である。
【符号の説明】
【００５５】
１：芯粒子  ２：シリカ  ３：磁性酸化物粒子
【図１】
2007224323.tif 000005
【図２】
2007224323.tif 000006
【図３】
2007224323.tif 000007
【図４】
2007224323.tif 000008
【図５】
2007224323.tif 000009